(57)【特許請求の範囲】
【請求項１】
セルロース系繊維を少なくとも含む繊維、Ａ型シリカゲルおよび酸性アルミニウム塩を含有し、繊維とＡ型シリカゲルの合計量に対するＡ型シリカゲルの含有量が４０重量％以上である混抄紙である吸放湿性シートであって、
ＪＩＳ  Ｐ  ８１３３−１：２０１３に準拠して測定される吸放湿性シートのｐＨが６以下であり、
吸放湿性シートを４０℃、９０％ＲＨの恒温恒湿器内に１ヶ月保管後に測定した測定温度２５℃での水蒸気吸脱着等温線の相対圧０．２における水蒸気吸着量が５０ｃｍ３（ＳＴＰ）／ｇ以上、かつ、相対圧０．５における水蒸気吸着量が１５０ｃｍ３（ＳＴＰ）／ｇ以上であり、および
Ａ型シリカゲルとセルロース系繊維の含有量比（Ａ型シリカゲル：セルロース系繊維）が重量比で４０：６０〜６０：４０であることを特徴とする、吸放湿性シート。
【請求項２】
Ａ型シリカゲルの平均粒子径が４５〜８０μｍである、請求項１記載の吸放湿性シート。
【請求項３】
セルロース系繊維を少なくとも含む繊維、Ａ型シリカゲルおよび酸性アルミニウム塩を含有し、繊維とＡ型シリカゲルの合計量に対するＡ型シリカゲルの含有量が４０重量％以上である混抄紙である吸放湿性シートを製造する方法であって、
ＪＩＳ  Ｐ  ８１３３−１：２０１３に準拠して測定される吸放湿性シートのｐＨが６以下であり、
吸放湿性シートを４０℃、９０％ＲＨの恒温恒湿器内に１ヶ月保管後に測定した吸放湿性シートの、測定温度２５℃での水蒸気吸脱着等温線の相対圧０．２における水蒸気吸着量が５０ｃｍ３（ＳＴＰ）／ｇ以上、かつ、相対圧０．５における水蒸気吸着量が１５０ｃｍ３（ＳＴＰ）／ｇ以上であり、並びに
該方法は、紙料調製工程と、ウェットパートおよびドライヤーパートを含む抄紙工程とを有し、前記紙料調製工程において酸性アルミニウム塩を添加して、ｐＨが４．０〜６．０のスラリーを調製し、および前記紙料調製工程において、Ａ型シリカゲルとセルロース系繊維の混合比（Ａ型シリカゲル：セルロース系繊維）が重量比で４０：６０〜６０：４０であることを特徴とする、方法。
【請求項４】
Ａ型シリカゲルの平均粒子径が４５〜８０μｍである、請求項３記載の方法。
【発明の詳細な説明】
【技術分野】
【０００１】
本発明は低湿度環境下での吸放湿性能に優れる吸放湿性シート及びその製造方法に関する。
【背景技術】
【０００２】
従来より、空気中の湿度の調整には多くの手段がとられてきた。例えば、湿度を低くするための手段としては、身近なものとして吸湿剤を使用する方法がある。ここで、吸湿剤としては、例えば、シリカゲル、合成ゼオライト、硫酸ナトリウム、活性アルミナ、活性炭、塩化リチウム、塩化カルシウム、塩化マグネシウム、五酸化リン等が挙げられる。また、これらの吸湿剤をパルプや繊維と共に抄き込んだり、含浸させたりしたシート（膜）やフィルターにしたものも見受けられる（例えば、特許文献１、２等）。
【先行技術文献】
【特許文献】
【０００３】
【特許文献１】特開２０１０−１１５６４３号公報
【特許文献２】特開２０１２−１６６４５号公報
【発明の概要】
【発明が解決しようとする課題】
【０００４】
本発明者等は、冬場に室内が過乾燥となった場合においても室内の調湿が可能なように低湿度域で吸放湿し得る吸放湿性シートを開発するため、低湿度下での吸湿性に優れるＡ型シリカゲルを用いて吸放湿性シートを得ることを検討した。具体的には、Ａ型シリカゲル単独ではシート状に成形することが困難なため、Ａ型シリカゲルと吸放湿性を有する繊維であるセルロース系繊維との混抄紙により吸放湿シートを得ることを試みた。しかしながら、Ａ型シリカゲルは抄紙過程で変質し、低湿度下での性能が低いシートしか得られないことが分かった。また、より高い吸放湿性能を得るためにＡ型シリカゲルを多く配合すると、混抄紙から離脱するＡ型シリカゲル（所謂、「粉落ち」）の量が多くなり、シートの取扱性が悪化してしまうことが分かった。
【０００５】
従って、本発明が解決しようとする課題は、Ａ型シリカゲルが有する低湿度下での優れた吸湿性が安定化し、低湿度下での吸放湿特性に優れた吸放湿性シートおよびその製造方法を提供することにある。また、低湿度下での吸放湿特性に優れ、しかも、Ａ型シリカゲルの粉落ちの問題もない、吸放湿性シートおよびその製造方法を提供することにある。
【課題を解決するための手段】
【０００６】
本発明者等は上記の課題を解決すべく鋭意研究を重ねた結果、Ａ型シリカゲルをシート化した際のシートの吸放湿特性が、酸性条件下で混抄紙を作成することにより安定化することを見出した。
【０００７】
本発明はかかる知見に基づいて完成し得たものであり、その特徴は以下の通りである。
［１］  セルロース系繊維を少なくとも含む繊維およびＡ型シリカゲルを含有し、繊維とＡ型シリカゲルの合計量に対するＡ型シリカゲルの含有量が４０重量％以上である吸放湿性シートであって、ＪＩＳ  Ｐ  ８１３３−１：２０１３に準拠して測定されるシートのｐＨが６以下であることを特徴とする吸放湿性シート。
［２］  測定温度２５℃での水蒸気吸脱着等温線の相対圧０．２における水蒸気吸着量が５０ｃｍ３（ＳＴＰ）／ｇ以上、かつ、相対圧０．５における水蒸気吸着量が１５０ｃｍ３（ＳＴＰ）／ｇ以上である、上記［１］記載のシート。
［３］  シートを４０℃、９０％ＲＨの恒温恒湿器内に１ヶ月保管後に測定した測定温度２５℃での水蒸気吸脱着等温線の相対圧０．２における水蒸気吸着量が５０ｃｍ３（ＳＴＰ）／ｇ以上、かつ、相対圧０．５における水蒸気吸着量が１５０ｃｍ３（ＳＴＰ）／ｇ以上である、上記［１］又は［２］記載のシート。
［４］  セルロース系繊維およびＡ型シリカゲルを含む混抄紙を含んでなる、上記［１］〜［３］のいずれか１つに記載のシート。
［５］  Ａ型シリカゲルとセルロース系繊維の含有量比（Ａ型シリカゲル：セルロース系繊維）が重量比で４０：６０〜６０：４０である、上記［１］〜［４］のいずれか１つに記載のシート。
［６］  セルロース系繊維を少なくとも含む繊維およびＡ型シリカゲルを含有し、繊維とＡ型シリカゲルの合計量に対するＡ型シリカゲルの含有量が４０重量％以上である吸放湿性シートを製造する方法であって、
紙料調製工程と、ウェットパートおよびドライヤーパートを含む抄紙工程とを有し、前記紙料調製工程において酸性アルミニウム塩を添加して、ｐＨが４．０〜６．０のスラリーを調製することを特徴とする、吸放湿性シートの製造方法。
【発明の効果】
【０００８】
本発明によれば、低湿度下での吸放湿特性に優れた吸放湿性シートを得ることができる。従って、例えば、冬場の過乾燥になった室内空間等の特に低湿度環境下での調湿性能が要求される吸放湿性シートとして好適に使用することができる。
【図面の簡単な説明】
【０００９】
【図１】図１は実施例１のシートの測定温度２５℃での水蒸気吸脱着等温線を示す図である。
【図２】図２は実施例２のシートの測定温度２５℃での水蒸気吸脱着等温線を示す図である。
【図３】図３は実施例３のシートの測定温度２５℃での水蒸気吸脱着等温線を示す図である。
【図４】図４は実施例４のシートの測定温度２５℃での水蒸気吸脱着等温線を示す図である。
【図５】図５は実施例５のシートの測定温度２５℃での水蒸気吸脱着等温線を示す図である。
【図６】図６は比較例１のシートの測定温度２５℃での水蒸気吸脱着等温線を示す図である。
【図７】図７は比較例２のシートの測定温度２５℃での水蒸気吸脱着等温線を示す図である。
【図８】図８は比較例３のシートの測定温度２５℃での水蒸気吸脱着等温線を示す図である。
【発明を実施するための形態】
【００１０】
以下、本発明をその好適な実施形態に即してより具体的に説明する。なお、本明細書において記号「〜」を用いて規定された数値範囲は「〜」の両端（上限および下限）の数値を含むものとする。例えば「０．０１〜５」は０．０１以上５以下を表す。
【００１１】
本発明の吸放湿性シートは、セルロース系繊維を少なくとも含む繊維およびＡ型シリカゲルを含有する吸放湿性シートであり、ＪＩＳ  Ｐ  ８１３３−１：２０１３に準拠して測定したシートのｐＨが６以下であることが主たる特徴である。すなわち、シート（紙層）内でＡ型シリカゲルが酸性下に置かれることから経時的なＡ型シリカゲルの変質が防止され、シートの低湿度環境下での吸放湿特性が安定化し、低湿度環境下でも優れた調湿性能が得られる。シートのｐＨは５以下であることがより好ましい。シートのｐＨが６を超えると、シート（紙層）内でＡ型シリカゲルが酸性下に置かれた状態でなくなるため、経時的にＡ型シリカゲルが変質し、シートの低湿度環境下での吸放湿特性が低下してしまう。なお、当該ｐＨの下限は特に限定されないが、４以上が好ましい。
【００１２】
シート中のＡ型シリカゲルとセルロース系繊維の含有量比（Ａ型シリカゲル：セルロース系繊維）は重量比で４０：６０〜６０：４０が好ましく、４５：５５〜５５：４５がより好ましい。
【００１３】
また、本発明の吸放湿性シートは、測定温度２５℃での水蒸気吸脱着等温線の相対圧０．２における水蒸気吸着量が５０ｃｍ３（ＳＴＰ）／ｇ以上を示し、かつ、相対圧０．５における水蒸気吸着量が１５０ｃｍ３（ＳＴＰ）／ｇ以上を示す。特に、シートを４０℃、９０％ＲＨの恒温恒湿器内に１ヶ月保管後に測定した、シートの測定温度２５℃での水蒸気吸脱着等温線の相対圧０．２における水蒸気吸着量が５０ｃｍ３（ＳＴＰ）／ｇ以上を示し、かつ、相対圧０．５における水蒸気吸着量が１５０ｃｍ３（ＳＴＰ）／ｇ以上を示す。
【００１４】
シートの測定温度２５℃での水蒸気吸脱着等温線の相対圧０．２における水蒸気吸着量は好ましくは６０ｃｍ３（ＳＴＰ）／ｇ以上であり、より好ましくは７０ｃｍ３（ＳＴＰ）／ｇ以上である。当該相対圧０．２における水蒸気吸着量の上限は特に制限はされないが、好ましくは１１０ｃｍ３（ＳＴＰ）／ｇ以下である。
【００１５】
また、シートの測定温度２５℃での水蒸気吸脱着等温線の相対圧０．５における水蒸気吸着量は好ましくは１６０ｃｍ３（ＳＴＰ）／ｇ以上であり、より好ましくは１７０ｃｍ３（ＳＴＰ）／ｇ以上である。当該相対圧０．５における水蒸気吸着量の上限は特に制限はされないが、好ましくは２５０ｃｍ３（ＳＴＰ）／ｇ以下である。
【００１６】
本発明でいう「水蒸気吸脱着等温線」とは、一定容積内の気体圧力の変化量から気体の状態方程式を用いて吸着量を求める定容量法によって測定される水蒸気吸脱着等温線のことであり、横軸は平衡圧力Ｐを飽和水蒸気圧Ｐ０で割った相対圧（Ｐ／Ｐ０）を示し、０〜１の値を採る。縦軸は水蒸気吸着量「ｃｍ３（ＳＴＰ）／ｇ］を示す。この測定には、例えば、日本ベル（株）製の高精度ガス／蒸気吸着量測定装置「ＢＥＬＳＯＲＰ−ｍａｘ」などを使用することができる。
【００１７】
後述の比較例から明らかなように、低湿度下での吸湿性に優れるＡ型シリカゲルを比較的多量に使用し、吸放湿性を有する繊維であるセルロース系繊維と組み合わせて混抄して紙層を形成すれば、得られるシートは製造直後は低湿度環境下において優れた吸放湿特性を示す。しかし、シートの低湿度環境下での優れた吸放湿特性は経時安定性を有せず、シートを保存（保管）すると低湿度環境下でのシートの吸放湿特性は大きく低下し、測定温度２５℃での水蒸気吸脱着等温線の相対圧０．２における水蒸気吸着量が５０ｃｍ３（ＳＴＰ）／ｇ以上であっても、相対圧０．５における水蒸気吸着量は１５０ｃｍ３（ＳＴＰ）／ｇ未満しか示さないものになってしまう。
【００１８】
本発明の吸放湿性シートは、前述のとおり、Ａ型シリカゲルをシート化した際のシートの吸放湿特性が、酸性条件下で混抄紙を作製することにより安定化することを見出したことから為し得たものであり、具体的には、紙料調製工程と、ウェットパートおよびドライヤーパートを含む抄紙工程とを経て製造することができる。すなわち、紙料調製工程において、Ａ型シリカゲル及びセルロース系繊維とともに紙料を酸性にするための薬剤として酸性アルミニウム塩を過剰量加えて酸性の紙料を調製することにより、Ａ型シリカゲルが有する低湿度下での優れた吸湿性が抄紙後に生成する紙層内において安定化され、それによって、最終的に得られる混抄紙を含むシートは、低湿度下において優れた吸放湿性能を示し、しかも、その優れた低湿度下での吸放湿性能が経時においても持続するものとなる。
【００１９】
本発明で使用するＡ型シリカゲルは平均粒子径が２〜２００μｍであることが好ましく、１０〜８０μｍであることがより好ましい。また、ＢＥＴ（Brunauer，Emmett，Teller）比表面積が６５０〜８００ｍ２／ｇであることが好ましい。また、平均細孔直径が２０〜２５Åであることが好ましい。
【００２０】
Ａ型シリカゲルの平均粒子径は、レーザー回折散乱式粒度分布測定装置により、Ａ型シリカゲルの粒度分布を体積基準で作成し、そのメディアン径を平均粒子径とすることで測定することができる。
Ａ型シリカゲルの平均細孔直径は、窒素吸着測定により得られた窒素吸着等温線をＢＥＴ法で解析することにより求められたＢＥＴ比表面積と全細孔容積から、下記の式により求めることができる。
平均細孔直径＝４×全細孔容積（ｃｍ3／ｇ）÷ＢＥＴ比表面積（ｍ2／ｇ）
【００２１】
セルロース系繊維としては、例えば、木材パルプ、非木材パルプ、木綿、麻、ケナフ、イネ、ワラ、レーヨン、キュプラ、カルボキシメチルセルロース繊維、ジエチルアミノエチルセルロース繊維などが挙げられる。好ましいセルロース系繊維は、使用形態、価格および取り扱い易さの点から木材パルプ、レーヨン、木綿である。
【００２２】
本発明の吸放湿性シートには、繊維として、セルロース系繊維以外の他の繊維も使用することができる。例えば、ポリエステル繊維、ポリオレフィン繊維といった熱融着性のある化学繊維を加えることで、最終的に得られるシートの強度を高める効果が得られる。特に、ポリエステル繊維が好適である。セルロース系繊維以外の他の繊維を使用する場合、他の繊維の配合量はセルロース系繊維に対して５〜２０重量％程度（すなわち、セルロース系繊維１００重量部に対して５〜２０重量部程度）が好適である。５重量％未満では他の繊維を配合することの効果が得られにくく、２０重量％を越えると、シートの製造工程における湿潤紙力の低下の傾向となる。
【００２３】
本発明の吸放湿性シートにおいて、Ａ型シリカゲルの含有量は、セルロース系繊維を含む繊維とＡ型シリカゲルの合計量に対して４０重量％以上であり、好ましくは４５重量％以上である。また、好ましくは６０重量％以下であり、より好ましくは５５重量％以下である。
【００２４】
本発明の吸放湿性シートの厚さは、特に限定はされないがシートを加工する際の加工のしやすさの観点から、０．１〜１．５ｍｍが好ましく、０．２〜１．０ｍｍがより好ましい。
【００２５】
本発明の吸放湿性シートの坪量も、特に限定はされないが、シートの強度の観点から、６０ｇ／ｍ２以上が好ましく、１００ｇ／ｍ２以上がより好ましい。また、坪量が高くなりすぎると、シート内部に存在するＡ型シリカゲルの吸放湿性能を十分に発揮することができない傾向となることから、７００ｇ／ｍ２以下が好ましく、６００ｇ／ｍ２以下がより好ましい。
【００２６】
本発明の吸放湿性シートの製造方法は特に限定はされないが、以下の方法で製造するのが、得られるシートの低湿度下での吸放湿性能の経時安定性およびシートの取扱性（Ａ型シリカゲルの粉落ち防止等）の点から好ましい。
【００２７】
すなわち、本発明の吸放湿性シート製造方法は、特に、紙料調製工程と、ウェットパートおよびドライヤーパートを含む抄紙工程とを経ることによって紙層を形成することを含む方法が好適であり、紙料調製工程では、スラリーに酸性アルミニウム塩を添加して、ｐＨが４．０〜６．０のスラリーを調製する。即ち、水、セルロース系繊維及びＡ型シリカゲルとともに酸性アルミニウム塩を添加してｐＨが４．０〜６．０のスラリー（紙料）を調製する。スラリーのｐＨが４．０未満では製造設備の腐食が生じる恐れがある。この紙料調製工程において、Ａ型シリカゲルとセルロース系繊維の混合比（Ａ型シリカゲル：セルロース系繊維）は重量比で４０：６０〜６０：４０が好ましく、４５：５５〜５５：４５がより好ましい。また、セルロース系繊維およびＡ型シリカゲルの合計量は水に対して１．０〜３．０重量％程度が好ましく、より好ましくは１．５〜２．５重量％程度（すなわち、水１００重量部に対して１．０〜３．０重量部程度が好ましく、より好ましくは１．５〜２．５重量部程度）である。硫酸アルミニウムの配合量はスラリーのｐＨを４．０〜６．０とするための必要量であり、セルロース系繊維およびＡ型シリカゲルの合計量に対して０．１〜６．０重量％程度が好ましく、より好ましくは０．４〜４．０重量％程度である。
【００２８】
本発明における「酸性アルミニウム塩」とは、水に溶解したとき液性が酸性を示すアルミニウム塩を意味し、例えば、硫酸アルミニウム、塩化アルミニウム、硝酸アルミニウム等の無機酸塩や、酢酸アルミニウム等の有機酸塩を挙げることができる。酸性アルミニウム塩は１種または２種以上を使用することができる。本発明の目的からは、無機酸塩が好ましい。
【００２９】
なお、硫酸、塩酸、硝酸などの鉱酸や有機酸を添加してｐＨが４．０〜６．０のスラリーを調製できるが、後述の比較例に示されるように、そのようなスラリーを使用して得られるシートのｐＨが６を超え、吸放湿特性の安定したシートを得ることができない。
【００３０】
セルロース系繊維以外の他の繊維を含むシートを製造する場合、セルロース系繊維とともに他の繊維を配合してスラリー（紙料）を調製する。また、スラリー（紙料）には、必要に応じて、ポリアクリル酸エステルやポリアクリルアミドなどの高分子凝集剤を配合することができる。
【００３１】
抄紙工程におけるウェットパートは、紙料調製工程で調製されたスラリーをワイヤーの上に流しかけて紙層を形成し、必要に応じて紙層を２本のロールの間に通して加圧し脱水を行う工程である。ワイヤーの形式には、長網、円網などがあり、これらを組み合わせた多層の紙層としても良く、特に限定はされないが、坪量が高い紙を製造するという観点から、円網が好ましい。
【００３２】
ドライヤーパートは、通常、ウェットパートで得られた紙層をヤンキードライヤー、シリンダードライヤー、エアドライヤーなどを用いて水分を蒸発させて乾燥させる工程である。ドライヤーの種類については、特に限定はされないが、坪量の高い紙を乾燥させるという観点から、シリンダードライヤーが好ましい。
【００３３】
図１〜５は後述の実施例１〜５の吸放湿性シートの２５℃における水蒸気吸脱着等温線を示し、図６〜図８は後述の比較例１〜３の吸放湿性シートの２５℃における水蒸気吸脱着等温線を示す。各図はシートの製造直後、シートの製造後通常保管１ヶ月後、シートの製造後通常保管２ヶ月後、及びシートの製造後加速保管１ヶ月後に測定された水蒸気吸脱着等温線を含む。「通常保管」とはシートをポリエチレン製の袋で密封して常温常湿下で保管したこと、「加速保管」とは４０℃、９０％ＲＨの恒温恒湿器内でシートを保管したことを意味する。
【００３４】
図６〜８に示されるように、比較例１〜３の吸放湿性シートは、低湿度下での吸湿性に優れるＡ型シリカゲルを使用しており、いずれも、製造直後は、測定温度２５℃での水蒸気吸脱着等温線において、相対圧０．２における水蒸気吸着量が５０ｃｍ３（ＳＴＰ）／ｇ以上、相対圧０．５における水蒸気吸着量が１５０ｃｍ３（ＳＴＰ）／ｇ以上を示し、特に、比較例１、２の吸放湿性シートは、製造直後のシートをポリエチレン製の袋で密封して２ヶ月保管した後も、２５℃での水蒸気吸脱着等温線において、相対圧０．２における水蒸気吸着量が５０ｃｍ３（ＳＴＰ）／ｇ以上、相対圧０．５における水蒸気吸着量が１５０ｃｍ３（ＳＴＰ）／ｇ以上を示しているが、製造直後のシートを４０℃、９０％ＲＨの恒温恒湿器内（すなわち、高温高湿下）で１ヶ月保管する加速保管をした場合は、いずれも、相対圧０．２における水蒸気吸着量は５０ｃｍ３（ＳＴＰ）／ｇ以上であるが、相対圧０．５における水蒸気吸着量が１５０ｃｍ３（ＳＴＰ）／ｇより小さくなり、低湿度下での優れた吸放湿性を示さないことがわかる。これに対し、実施例１〜５の吸放湿性シートは、図１〜５に示されるように、シートの製造後通常保管１ヶ月後、シートの製造後通常保管２ヶ月後、シートの製造後４０℃、９０％ＲＨの恒温恒湿器内（すなわち、高温高湿下）で１ヶ月保管する加速保管をした場合も、製造直後と同様に、シートは相対圧０．２における水蒸気吸着量が５０ｃｍ３（ＳＴＰ）／ｇ以上、相対圧０．５における水蒸気吸着量が１５０ｃｍ３（ＳＴＰ）／ｇ以上を示しており、低湿度下での優れた吸放湿性能の経時安定性に優れた、吸放湿性シートであることが分かる。
【００３５】
本発明の吸放湿性シートは、例えば、調湿用パネル、給水を必要としない加湿ユニット等に使用することができる。
【実施例】
【００３６】
以下、実施例を挙げて本発明をより具体的に説明するが、本発明は以下の実施例によって制限を受けるものではなく、上記・下記の趣旨に適合し得る範囲で適当に変更を加えて実施することも勿論可能であり、それらはいずれも本発明の技術的範囲に包含される。なお、以下の記載において「部」は特に断らない限り「重量部」を意味する。
【００３７】
（実施例１）
Ａ型シリカゲル粉末（平均粒子径：４５μｍ、ＢＥＴ比表面積：７６０ｍ２／ｇ、平均細孔直径：２２Å）５０部、パルプ４５部、ポリエステル繊維５部を水中に分散させてスラリー溶液とし、硫酸アルミニウムを添加してスラリー溶液のｐＨを４．０に調整した。その後、ウェットパートおよびドライヤーパートを含む抄紙工程を経て、Ａ型シリカゲル混抄紙からなる厚さが１．０ｍｍ、坪量が５０８ｇ／ｍ２のシートを得た。
【００３８】
（実施例２）
硫酸アルミニウムを用いてスラリー溶液のｐＨを５．０に調整したこと以外は実施例１と同様にしてＡ型シリカゲル混抄紙からなるシートを得た。
【００３９】
（実施例３）
硫酸アルミニウムを用いてスラリー溶液のｐＨを５．５に調整したこと以外は実施例１と同様にしてＡ型シリカゲル混抄紙からなるシートを得た。
【００４０】
（実施例４）
硫酸アルミニウムの代わりに塩化アルミニウムを用いてスラリー溶液のｐＨを４．０に調整したこと以外は実施例１と同様にしてＡ型シリカゲル混抄紙からなるシートを得た。
【００４１】
（実施例５）
硫酸アルミニウムの代わりに硝酸アルミニウムを用いてスラリー溶液のｐＨを４．０に調整したこと以外は実施例１と同様にしてＡ型シリカゲル混抄紙からなるシートを得た。
【００４２】
（比較例１）
硫酸アルミニウムの代わりに硫酸を用いてスラリー溶液のｐＨを４．０に調整したこと以外は実施例１と同様にしてＡ型シリカゲル混抄紙からなるシートを得た。
【００４３】
（比較例２）
硫酸アルミニウムの代わりにクエン酸を用いてスラリー溶液のｐＨを４．０に調整したこと以外は実施例１と同様にしてＡ型シリカゲル混抄紙からなるシートを得た。
【００４４】
（比較例３）
スラリー溶液のｐＨを調整しなかったこと以外は実施例１と同様にしてＡ型シリカゲル混抄紙からなるシートを得た。
【００４５】
上記で得られた実施例および比較例のシートの水抽出液ｐＨ測定を、ＪＩＳ  Ｐ  ８１３３−１：２０１３に準じて行った。具体的には、試料２．０ｇを２０℃〜２５℃のイオン交換水１００ｍＬに１時間浸し、抽出液をガラス繊維濾紙で濾過したのち１ｍｏＬ／Ｌ塩化カリウム溶液２ｍＬを加え、ｐＨメーターでｐＨを測定した。測定した結果を表１に示す。
【００４６】
【表１】
0006987582.tif 000002
【００４７】
さらに、上記で得られた実施例および比較例のシートの２５℃における水蒸気吸脱着等温線を測定した。測定した結果を図１〜図８に示す。ここで、横軸は平衡圧力Ｐを飽和水蒸気圧Ｐ０で割った相対圧（Ｐ／Ｐ０）を示し、縦軸は水蒸気吸着量[ｃｍ３（ＳＴＰ）／ｇ］を示す。また、図１〜図８における通常保管とは、製造直後のシートをポリエチレン製の袋で密封した形で保管した状態のことを示し、加速保管とは、通常の保管状態に対する加速試験を想定した４０℃９０％ＲＨに設定した恒温恒湿器の中で保管した状態のことを示す。
【００４８】
図１〜５と図６〜８の対比から、本発明の吸放湿性シートは、低湿度下での優れた吸放湿性能を有し、かつ、かかる低湿度下での優れた吸放湿性能の経時安定性に優れた吸放湿性シートであることが分かる。
【図１】
0006987582.tif 000003
【図２】
0006987582.tif 000004
【図３】
0006987582.tif 000005
【図４】
0006987582.tif 000006
【図５】
0006987582.tif 000007
【図６】
0006987582.tif 000008
【図７】
0006987582.tif 000009
【図８】
0006987582.tif 000010